ГИДРОФИЛЬНЫЕ ПОЛИУРЕТАНОВЫЕ РАСТВОРЫ

1. Композиция для формирования покрытий в форме раствора, содержащего, по меньшей мере, одну полиуретанмочевину, отличающаяся тем, что полиуретанмочевина содержит на конце полимерной цепи сополимерную структурную единицу из полиэтиленоксида и полипропиленоксида.
2. Композиция для формирования покрытий по п.1, отличающаяся тем, что полиуретанмочевина содержит структурные единицы на основе, по меньшей мере, одного поликарбоната, содержащего гидроксильные группы.
3. Композиция для формирования покрытий по п.1, отличающаяся тем, что полиуретанмочевина содержит структурные единицы на основе алифатического или циклоалифатического полиизоцианата.
4. Композиция для формирования покрытий по п.1, отличающаяся тем, что полиуретанмочевина содержит структурные единицы на основе, по меньшей мере, одного полиола.
5. Композиция для формирования покрытий по п.1, отличающаяся тем, что полиуретанмочевина содержит структурные единицы на основе, по меньшей мере, одного диамина или аминоспирта.
6. Композиция для формирования покрытий по п.1, отличающаяся тем, что полиуретанмочевина содержит структурные единицы на основе других гидроксилсодержащих и/или аминосодержащих структурообразующих компонентов.
7. Композиция для формирования покрытий по п.1, отличающаяся тем, что полиуретанмочевину получают, по меньшей мере, из следующих структурообразующих компонентов:
a) по меньшей мере, одного поликарбонатполиола;
b) по меньшей мере, одного полиизоцианата;
c) по меньшей мере, одного монофункционального простого полиоксиалкиленового эфира; и
d) по меньшей мере, одного диамина или аминоспирта.
8. Композиция для формирования покрытий по п.7, отличающаяся тем, что полиуретанмочевина содержит дополнительно структурообразующие компоненты из:
e) по меньшей мере, одного полиола.
9. Композиция для формирования покрытий по одному из пп.1-8, отличающаяся тем, что полиуретанмочевину получают, по меньшей мере, из следующих структурообразующих компонентов:
a) по меньшей мере, одного поликарбонатполиола со средней молекулярной массой между 400 г/моль и 6000 г/моль и гидроксильной функциональностью от 1,7 до 2,3 или из смесей таких поликарбонатполиолов;
b) по меньшей мере, одного алифатического, циклоалифатического или ароматического полиизоцианата или смесей таких полиизоцианатов в количестве от 1,0 до 3,5 молей на один моль поликарбонатполиола;
c) по меньшей мере, одного монофункционального простого полиоксиалкиленового эфира или смеси таких простых полиэфиров со средней молекулярной массой между 500 г/моль и 5000 г/моль в количестве от 0,01 до 0,5 молей на один моль поликарбонатполиола;
d) по меньшей мере, одного алифатического или циклоалифатического диамина или, по меньшей мере, одного аминоспирта в качестве так называемого агента удлинения цепи или смесей таких соединений в количестве от 0,1 до 1,5 моля на один моль поликарбонатполиола;
е) при необходимости одного или нескольких короткоцепочечных алифатических полиолов с молекулярной массой между 62 г/моль и 500 г/моль в количестве от 0,05 до 1 моля на один моль поликарбонатполиола.
10. Способ получения раствора полиуретанмочевины по одному из пп.1-9, отличающийся следующими стадиями процесса:
(I) взаимодействие поликарбонатполиола, полиизоцианата и монофункционального простого полиоксиалкиленового эфира и, при необходимости, полиола в расплаве или в присутствии растворителя в растворе, до вступления в реакцию всех гидроксильных групп;
(II) добавление другого растворителя и при необходимости добавление растворенного диамина или при необходимости растворенного аминоспирта; и
(III) при необходимости блокирование еще остающихся изоцианатных групп NCO монофункциональным алифатическим амином после достижения целевой вязкости.
11. Способ по п.10, отличающийся тем, что растворитель выбран из группы, состоящей из N-этилпирролидона, диметилформамида, N-метилацетамида, тетраметилмочевины, N-метилпирролидона, γ-бутиролактона, ароматических растворителей, линейных и циклических сложных эфиров, простых эфиров, кетонов, спиртов и их смесей.
12. Способ по п.10 или 11, отличающийся тем, что содержание твердого вещества в растворе полиуретана составляет от 5 до 60 мас.%.
13. Композиция для формирования покрытий в форме раствора, полученная способом по одному из пп.10-12.
14. Применение раствора для покрытий по одному из пп.1-9 или по п.13 для нанесения покрытия, по меньшей мере, на одно медицинское устройство.